(57)【要約】【課題】  平均粒径１．５〜４μｍの着色粒子からなるトナーを、水性分散液から固液分離して製造する。【解決手段】  平均粒径１．５〜４μｍの着色粒子および有機溶剤を含有する水性溶媒を含む混合物を、側面に多数の貫通孔を有し回転可能なバスケットとバスケットの内面を被覆するろ材とを備えた遠心ろ過機に充填する工程、Ｇ値５００〜７００となるように回転して水性溶媒を分離して、含水率３５〜５５質量％のろ過ケーキを得る工程、ろ材に付着したろ過ケーキを剥離させ、導電率が２μＳ／ｃｍ以下の洗浄水を加えて分散させるリスラリー工程、その後、遠心ろ過機に充填する工程、Ｇ値５００〜７００において回転して洗浄水を分離して、含水率３５〜５５質量％のろ過ケーキを得る工程からなり、リスラリーとその後のろ過ケーキを得る工程を１ないし３回行うトナーの製造方法。【選択図】なし【特許請求の範囲】
【請求項１】
平均粒径１．５〜４μｍの着色粒子および有機溶剤を含有する水性溶媒を含む混合物を、側面に多数の貫通孔を有し回転可能なバスケットとバスケットの内面を被覆するろ材とを備えた遠心ろ過機に充填する工程、Ｇ値５００〜７００となるように回転して水性溶媒を分離して、含水率３５〜５５質量％のろ過ケーキを得る工程、ろ材に付着したろ過ケーキを剥離させ、導電率が２μＳ／ｃｍ以下の洗浄水を加えて分散させるリスラリー工程、その後、遠心ろ過機に充填する工程、Ｇ値５００〜７００において回転して洗浄水を分離して、含水率３５〜５５質量％のろ過ケーキを得る工程からなり、リスラリーとその後のろ過ケーキを得る工程を１ないし３回行うことを特徴とするトナーの製造方法。
【請求項２】
着色粒子が、結着樹脂、ワックス、着色剤および有機溶剤を含む混合物を溶解あるいは分散した着色樹脂溶液を転相乳化することによって生成した、樹脂油滴、ワックス分散質、着色剤分散質等の分散質を含んだ乳化懸濁液に、電解質水溶液の添加によって乳化状態を変化させるとともに、撹拌速度を変えて微粒子に与える剪断力を変化させることによって所定の粒子径のトナー粒子に成長させる方法により製造したものであることを特徴とする請求項１記載のトナーの製造方法。
【請求項３】
リスラリー時の洗浄水の温度が着色粒子のガラス転移温度以下であることを特徴とする請求項１記載のトナーの製造方法。
【請求項４】
最終的に得られたろ過ケーキに水を添加して得られたろ過ケーキの固形分濃度が１０質量％であるろ過ケーキ分散液の導電率が５０μＳ／ｃｍ以下である請求項１記載のトナーの製造方法。
【請求項５】
遠心ろ過機に充填する水性溶媒を含む混合物中の有機溶剤の量は１質量％以下であることを特徴とする請求項１記載のトナーの製造方法。
【請求項６】
着色粒子の結着樹脂がポリエステル樹脂であることを特徴とする請求項１記載のトナーの製造方法。
【発明の詳細な説明】
【技術分野】
【０００１】
本発明は、複写機、プリンター、あるいはファックス等の画像出力装置等において、潜像担持体上の静電潜像を現像するために用いられる静電荷像現像用トナーの製造方法に関する。
【背景技術】
【０００２】
電子写真式の複写機、プリンター、ファックス等の画像出力装置においては、印刷画像品質の高解像度化、階調性の向上、廃トナー量の削減、定着温度の低温度化による消費エネルギーの低下、フルカラー画像における画像特性の向上等の要求から、画像形成に画像形成に用いるトナー粒子は小粒径化が進んでいる。
【０００３】
重合法によるトナーの製造方法では、いわゆる懸濁重合法や、乳化重合法で得られた微粒子を凝集させ、加温して融着させてトナー粒子を形成する乳化凝集法が提案されている。しかし、結着樹脂がラジカル重合可能なビニル重合体に限られて、定着性、透明性に優れる縮重合系のポリエステル樹脂を原料としてトナーを製造することはできない。さらに、乳化凝集法では、凝集した後に融着させるため、高温で長時間撹拌する必要があるという問題点があった。
また、重合法では、未反応モノマーなどからなる揮発性有機化合物が残留するという問題があった。
【０００４】
これに対して、ポリエステル樹脂を結着樹脂とする方法として、結着樹脂と着色剤等の混合物を有機溶媒等に溶解・分散させ、その後水性媒体と混合して乳化させ、粒子を生成させる乳化分散法が提案されている。この乳化分散法は、水性媒体中の結着樹脂と着色剤等の乳化分散した有機溶媒油滴を、高速撹拌することにより剪断力でトナーの大きさとし、その後、脱溶剤、洗浄、乾燥してトナー粒子を得る方法である。そのため微粒子が発生しやすく、トナーの粒度分布が悪いという問題点があった。
【０００５】
これらの方法に対して、自己分散型樹脂であるポリエステル樹脂等の結着樹脂と、ワックス、着色剤等を有機溶中に溶解または分散させ、得られた油相成分を水性媒体中に中和塩基と伴に、サブミクロンの寸法で乳化、析出させ、粒子成長をさせる乳化合一法によるトナー製造方法が提案されている。（例えば、特許文献１、２参照）
この方法では、油相成分を水性媒体中に乳化させて、水性媒体中に該混合物の微粒子を形成させる乳化工程、次いで乳化剤存在下で、電解質を順次添加することで該微粒子を合一させる合一工程を経てトナーを製造するものである。
また、この方法では、微細な粒子を常温で合一させることができるので、形状が球形であると共に、粒径分布も優れたトナーが得られるという特徴を有している。
ところが、高解像度を目指し、トナーの平均粒径が１．５〜４μｍであるような小粒系トナーを製造しようとすると、製造工程の後段で課題があることが判明した。すなわち、脱溶剤後の脱水洗浄工程で、トナー粒径が小さいために表面積が多く、含水率が高くなり、乾燥工程で時間がかかり生産性が落ちる点である。含水率は、微粒子の水性分散液を遠心式の脱水装置を利用してろ過する場合、Ｇ値を大きくしたり、振り切り時間を長く行い含水率を低くすることができるが、そうすると得られるろ過ケーキが固く締まり、ろ過ケーキの解砕が困難となったり、解砕工程をより強くする必要があり、トナーの変形や融着が発生してしまう。あるいはケーキが解れず凝集体が残存し、その後の乾燥工程において粒径が大きな粒子の割合が増加し、形成される画像特性が劣化するという問題点があった。
【特許文献１】特開２００３−１２２０５１号公報
【特許文献２】特開２００４−１９８５９８号公報
【発明の開示】
【発明が解決しようとする課題】
【０００６】
本発明は、結着樹脂、着色剤、ワックスを有機溶剤中に溶解または分散させて得られた着色樹脂溶液を転相乳化によって水性媒体中に分散した乳化懸濁液を調製し、得られた乳化懸濁液に電解質水溶液を添加するとともに、撹拌速度の調整によって所定の大きさの粒子に成長をさせたトナー粒子を水性懸濁液から分離する際に、解砕が容易であって、粒径が大きな粒子の割合が少なく、定着時に揮発性成分の発生量が少なく、良好な画像を形成することが可能なトナーの製造方法を提供することを課題とするものである。
【課題を解決するための手段】
【０００７】
本発明は、平均粒径１．５〜４μｍの着色粒子および有機溶剤を含有する水性溶媒を含む混合物を、側面に多数の貫通孔を有し回転可能なバスケットとバスケットの内面を被覆するろ材とを備えた遠心ろ過機に充填する工程、Ｇ値５００〜７００となるように回転して水性溶媒を分離して、含水率３５〜５５質量％のろ過ケーキを得る工程、ろ材に付着したろ過ケーキを剥離させ、導電率が２μＳ／ｃｍ以下の洗浄水を加えて分散させるリスラリー工程、その後、遠心ろ過機に充填する工程、Ｇ値５００〜７００において回転して洗浄水を分離して、含水率３５〜５５質量％のろ過ケーキを得る工程からなり、リスラリーとその後のろ過ケーキを得る工程を１ないし３回行うトナーの製造方法である。
また、着色粒子が、結着樹脂、ワックス、着色剤および有機溶剤を含む混合物を溶解あるいは分散した着色樹脂溶液を転相乳化することによって生成した、樹脂油滴、ワックス分散質、着色剤分散質等の分散質を含んだ乳化懸濁液に、電解質水溶液の添加によって乳化状態を変化させるとともに、撹拌速度を変えて微粒子に与える剪断力を変化させることによって所定の粒子径のトナー粒子に成長させる方法により製造した前記のトナーの製造方法である。
このように、乳化懸濁液を調製した後に、電解質水溶液を添加するとともに撹拌を行って分散質の合一によって粒径が小さなトナー粒子を形成した後に、遠心ろ過機によって水性溶媒を固液分離する際に、リスラリー工程を行うことによってトナー粒子からの有機溶媒等の除去を高めるとともに、遠心ろ過機によって得られるろ過ケーキを特定の含水率としたので容易に解砕が可能であって、粒径が小さく、定着時に揮発性有機物の発生が少なく、形成される画像特性が良好なトナーを提供することができる。
【０００８】
また、リスラリー時の洗浄水の温度が着色粒子のガラス転移温度以下である前記のトナーの製造方法である。
最終的に得られたろ過ケーキを水中に分散した分散液の導電率が５０μＳ／ｃｍ以下である前記のトナーの製造方法である。
また、有機溶剤の量は１質量％以下である前記のトナーの製造方法である。
着色粒子の結着樹脂がポリエステル樹脂である前記のトナーの製造方法である。
このように洗浄工程において、着色粒子のガラス転移温度以下の洗浄水を洗浄液としてウェットケーキに洗浄水を加えてリスラリー化を行うことで、トナー粒子に付着した低分子成分等を確実に減少させることができる。
【発明を実施するための最良の形態】
【０００９】
本発明者らは、結着樹脂、ワックス、着色剤および有機溶剤を含む混合物を溶解あるいは分散した着色樹脂溶液を転相乳化することによって生成した、樹脂油滴、ワックス分散質、着色剤分散質等の分散質を含んだ乳化懸濁液に、電解質水溶液の添加によって乳化状態を変化させるとともに、撹拌速度を変えて微粒子に与える剪断力を変化させることにより所定の粒子径のトナー粒子に成長させる方法を提案している。
着色粒子の水性分散液を遠心ろ過機によって固液分離する際に、後の乾燥工程を考慮すれば水分の除去率を大きくすることが好ましいものと考えられているが、本発明のように乳化合一方法によって製造した平均粒径１．５〜４μｍの着色粒子を含む水性分散液を遠心ろ過機によって固液分離すると、得られるろ過ケーキは解砕が困難となり、また乾燥後には粒径が大きな粒子の含有割合が多くなることがあった。
このような問題は、固液分離工程を経た後のろ過ケーキの含水率を所定の大きさとすることが可能であることを見出したものである。
また、遠心ろ過機のろ過材に付着したろ過ケーキを剥ぎ取って水中に投入するリスラリー工程を１ないし３回行うことによって、ろ過ケーキの含水率が大きい場合でもろ過ケーキに付着する有機溶剤、樹脂中の残留モノマー、水溶性副原料等の濃度を小さくすることが可能であることを見出したものである。
【００１０】
また、トナー粒子を洗浄工程においてガラス転移温度以下の洗浄水によって、トナー粒子表面に存在する揮発性有機化合物を除去することが可能であり、定着時にトナーから発生する揮発性成分を減少することができる。
本発明においては、揮発性有機化合物（ＶＯＣ）の含有量の測定はガスクロマトグラフィー（島津製作所製    ＧＣ−１７Ａ）によっておこなった。測定は、試料５００ｍｇを容量２７ｍｌのバイアルに秤量し、栓をする。次いで、バイアルを２００℃で５分間加熱する。加熱したバイアルを取り出し、ヘッドスペース部からマイクロシリンジにて０．８ｍｌの気体を吸引しガスクロマトグラフィーに注入し測定を行い、検出された有機化合物のトルエンに換算した体積百万分率を表１において総揮発性有機化合物量（ＴＶＯＣ値）とした。
なお、ガスクロマトグラフィーの測定条件は、カラム：島津製作所製  CBP10-S50-050、カラム長５０ｍ、内径０．３３ｍｍ、膜厚０．５μｍ、カラム入り口圧力：６４ｋＰａ、スプリット比＝１：４０、気化室温度：２５０℃、検出器温度：２７０℃、検出器：ＦＩＤ、温度プログラム：測定温度：５０〜２４０℃、５０℃で７ｍｉｎ保持、３℃／ｍｉｎで昇温、２４０℃で１５ｍｉｎ保持した。
【００１１】
以下、本発明のトナーの製造工程について説明する。
第一工程：着色樹脂溶液調製工程
ポリエステル樹脂を主成分とする結着樹脂、着色剤およびワックスとを、有機溶剤中に溶解、あるいは分散させ、次いで乳化剤を添加して着色樹脂溶液を製造する工程である。
第二工程：転相乳化工程
塩基性化合物を添加した後、該着色樹脂溶液に水を添加して、転相乳化して乳化懸濁液とする工程である。
第三工程：合一工程
調製した乳化懸濁液に、電解質水溶液を添加し、乳化懸濁液中の樹脂油滴、ワックス分散質、着色剤分散質等の分散質から微粒子を形成させ、更に生成した微粒子を合一させることにより合一粒子を生成させて粒子形成を行った後に合一を停止させる工程である。
電解質水溶液の添加を分割して行うことによって、複数回の合一を行ってもよい。
【００１２】
第四工程：分離洗浄工程
水性媒体中から着色粒子を分離し、分散剤の存在下において水中に分散した分散液の分散導電率が２０〜５０μＳ／ｃｍとなるように洗浄した後に、脱水して着色粒子ケーキを得る、遠心ろ過機、あるいはフィルタープレス、ベルトフィルターなどの分離装置を用いた工程である。
第五工程：乾燥工程
脱水した着色粒子ケーキを、熱エネルギーを与え、水分、揮発性物質を乾燥させてトナー母粒子とする工程である。
第六工程：外添工程
トナー母粒子に外添剤を添加する工程である。
【００１３】
まず、第一工程である着色樹脂溶液調製工程について詳しく説明する。着色樹脂溶液調製工程では、まず有機溶剤中にポリエステル樹脂を含む結着樹脂と、着色剤、ワックスとを投入して、溶解または分散させてトナー粒径以下に微分散または溶解する。
【００１４】
結着樹脂と着色剤は、高速撹拌機により有機溶剤中に溶解または分散することが好ましい。この場合、着色剤は、あらかじめ予備分散を行ってマスター混練チップを調製し、作製するトナー粒径以下に微分散したものを用いても良い。ワックスのような添加剤などもあらかじめマスター混練チップを調整した後に混合しても良い。あるいは、メディアを用いて湿式分散によりトナー粒径以下に微分散したマスター溶液を用いても良い。
【００１５】
着色樹脂溶液調製工程においては、デスパー（アサダ鉄工製）、Ｔ．Ｋ．ホモミクサー（プライミクス製）などの高速撹拌機が使用できる。この時の翼先端速度は４〜３０ｍ／ｓであることが好ましく、８〜２５ｍ／ｓであることがより好ましい。上記高速撹拌機を用いることで、結着樹脂の有機溶剤への溶解を効率よく行えると共に、着色剤の結着樹脂溶液中での均一微分散を達成できる。すなわち、あらかじめ微分散された着色剤を高速撹拌することで、着色樹脂溶液中においても保持することができる。
翼先端速度が４ｍ／ｓより低いと、着色樹脂溶液中での着色剤の微分散が不十分となり好ましくない。一方、３０ｍ／ｓより高いと剪断による発熱が大きくなり、溶剤の揮発と相まって均一撹拌が困難となるため好ましくない。また、溶解、または分散する場合の温度は、２０〜６０℃の範囲が好ましく、３０〜５０℃の範囲がより好ましい。
【００１６】
有機溶剤としては、２５℃における水に対する溶解度が、０．１〜３０質量％であるものが好ましく、０．１〜２５質量％であるものがより好ましい。また、常圧における沸点は、水の沸点よりも低いものが好ましい。このような有機溶剤としては、例えば、メチルエチルケトン、メチルイソプロピルケトンのようなケトン類、酢酸エチル、酢酸イソプロピルのようなエステル類等が用いられる。これらの有機溶剤は、２種以上を混合して用いることもできるが、溶剤回収の点から、同一種類の溶剤を単独で使用することが好ましい。また、有機溶剤は、ポリエステル樹脂を溶解または分散するものであり、後の工程で脱溶剤しやすいために低沸点のものが好ましい。ここで、ポリエステル樹脂を溶解する有機溶剤としては、溶解、分散性に優れている、メチルエチルケトン、酢酸エチルを用いることが好ましい。特にメチルエチルケトンを用いることが好ましい。
【００１７】
また、着色樹脂溶液の調製工程において、乳化剤を加えることが好ましい。
合一工程において乳化剤が機能するためには、後から添加する電解質の存在下においても分散安定性を保持できる特性が必要である。そのような特性を有する乳化剤としては、例えば、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステルなど、あるいは各種プルロニック系などのノニオン型の乳化剤、あるいはアルキル硫酸エステル塩型、アルキルスルホン酸塩型のアニオン性乳化剤、また、第四級アンモニウム塩型のカチオン型の乳化剤などがある。また、アルキルベンゼンスルホン酸塩型の乳化剤、直鎖アルキルベンゼンスルホン酸型の乳化剤を挙げることができる。上述した乳化剤は単独で用いても、２種類以上を混合して用いてもよい。なかでも、乳化剤としては、アルキルベンゼンスルホン酸塩が好ましい。アルキルベンゼンスルホン酸塩が有するアルキル基としては、例えば、ヘキシル基、ヘプチル基、オクチル基、ノナニル基、デシル基、ウンデシル基、ドデシル基、トリデシル基、テトラデシル基、ペンタデシル基、ヘキサデシル基、ヘプタデシル基、オクタデシル基等が挙げられるが、ドデシル基が好ましい。
すなわち、本発明の製造方法では、乳化剤の存在下に電解質を添加することで、急激な不均一な合一を防止することが可能となり、粗大粒径の発生を抑制し、好ましい粒度分布が得られると共に、収率の向上が達成される。
【００１８】
また、使用する乳化剤の量は、固形分含有量に対し、０．１〜３．０質量％が好ましく、０．３〜２．０質量％であることがより好ましく、０．３〜１．５質量％であることが特に好ましい。これは、０．１質量％よりも少ないと、目的とする粗大粒子発生に対する防止効果が得られないためである。また、３．０質量％よりも多いと、電解質の量を増加しても合一が十分に進行せず、所定粒径の粒子が得られなくなり、結果として微粒子が残存してしまい収率を低下させるためである。
【００１９】
次いで、第二工程の転相乳化工程においては、塩基性化合物を添加した後で該着色樹脂溶液に水を添加することで懸濁または乳化させて乳化懸濁液とする。ここで、塩基性化合物によってポリエステル樹脂のカルボキシル基を中和した着色樹脂溶液に水を徐々に添加することが好ましい。カルボキシル基が中和されることで、該官能基部分の親水性が向上し、水との親和性が向上することで、転相乳化がしやすくなる。
【００２０】
滴下した水は該官能基部分に水和され、撹拌効果と合わさって溶解あるいは微細に分散される。一方、結着樹脂は水性媒体を介在して酸−塩基相互作用が強まり、水の添加に伴って粘度が上昇する。一定量の水を添加すると粘度が低下していく点があり、いわゆる転相点と称する。この直前まで、粘度が上昇し、粘度が最大値に達する。粘度上昇は、塩基性化合物の添加量と相関があり、添加量が増加するほど、粘度上昇も大きくなる。
【００２１】
一方、塩基性化合物の量は、本発明においては、第二工程の転相乳化工程のみならず、後述する第三工程の合一工程における合一粒子生成時の均一性、速度にも影響を及ぼし、ポリエステル樹脂のカルボキシル基に対して、塩基性化合物は１〜３当量の範囲が好ましい。また、１〜２当量の範囲が更に好ましい。このようにポリエステル樹脂のカルボキシル基の全部を中和するために要する量よりも過剰に添加することにより、合一工程において異形の粒子が生成するのを防止することができ、また、粒度分布を狭い範囲とすることができる。
【００２２】
転相乳化工程の終了後の有機溶剤／（有機溶剤＋水）の比率は２０〜３５質量％の範囲が好ましく２３〜３０質量％の範囲がより好ましい。転相点までの水の量は、着色樹脂溶液調製工程における有機溶剤量が少ないほど減少し、塩基性化合物の量が多いほど増加する。
転相点では乳化懸濁液の粘度が高いこともあり、着色樹脂溶液が完全に水性媒体中に微分散していない場合もあるため、更に水を添加することが好ましい。転相点までに添加した水の量は、乳化懸濁液調製までに使用した水の合計の５０ないし８０質量％の範囲が好ましい。
【００２３】
本発明で用いるポリエステル樹脂は、酸価が、３〜３０ＫＯＨｍｇ／ｇが好ましく、５〜２０ＫＯＨｍｇ／ｇであることがより好ましい。
これは、ポリエステル樹脂の酸価が３未満であると、ポリエステル樹脂と有機溶剤とが水中に乳化した乳化懸濁液の製造が円滑に行われず、粗大粒子が発生するので好ましくない。
一方、ポリエステル樹脂の酸価が３０より大きいと、トナー使用環境下における帯電量が安定しないため好ましくない。酸価が３〜３０ＫＯＨｍｇ／ｇであるポリエステル樹脂は、カルボキシル基が塩基性化合物により中和されることによりアニオン型となる。その結果、樹脂の親水性が増加し、分散安定剤や乳化剤を使用しなくとも安定に分散または溶解することができる。
【００２４】
中和用の塩基性化合物としては、樹脂の酸性基を中和できれば、どのようなものでもよいが、例えば水酸化ナトリウム、水酸化カリウム、アンモニアなどの無機塩基や、ジエチルアミン、トリエチルアミン、イソプロピルアミンなどの有機塩基が用いられる。特に、アンモニア、水酸化ナトリウム、水酸化カリウムなどの無機塩基の水溶液が好ましい。
【００２５】
上記の方法で製造した乳化懸濁液では、着色樹脂溶液は水性媒体中に乳化した状態で存在する。その状態は、有機溶剤の種類と使用量、ポリエステル樹脂の酸価、塩基性化合物の使用量、撹拌条件等で異なるが、１μｍ以下の微小な油滴として乳化していることが好ましい。このような状態であれば、乳化懸濁液の安定性、後の工程における合一の安定性、合一粒子の粒度分布等が良好になり、好ましい。
【００２６】
次に、第三工程である合一工程について説明する。
合一工程は、乳化剤の存在下で乳化懸濁液中に電解質水溶液を滴下することで分散質の析出工程とその後の析出した粒子が成長する合一工程からなる。合一工程においては、以下の様に合一が進むものと考えられる。
まず、乳化懸濁液中の分散質として、結着樹脂油滴、着色剤分散質、あるいはワックス分散質のそれぞれの単独の微粒子が系内に均一に分散、存在しており、大きさは、０．０１μｍから１μｍ程度の大きさのものである。この乳化懸濁液中に電解質水溶液を滴下することで、油滴が塩析または不安定化され析出を始める。このとき液を撹拌することにより分散質同士が衝突を起こし一体化する。分散質である均一に分散された微細な、樹脂油滴、ワックス分散質、顔料分散質等が一体化し着色樹脂微粒子となる。
【００２７】
その後の合一工程では更に、この着色樹脂微粒子同士が衝突し、合一が進行し、より大きな着色粒子が生成する。このとき残存した分散質も取り込まれる。これにより、着色粒子はほぼ組成の揃った粒子となる。この合一の速度を制御することで、所望の大きさと粒度分布の着色粒子を得ることができる。
この着色粒子は、有機溶媒を含み一種の膨潤した状態にあり、衝突とほぼ同時に融着が起こり、一体化し、いわゆる合一が進行する。そのため、別途加熱による融着工程を設ける必要がない。
所望の粒径になった時点で、比較的大量の水（停止水）を添加することで、有機溶媒濃度を低減し、合一を停止することができる。更には後工程の脱溶剤後の着色粒子分散液中には有機溶媒が数%以下になることから、粒子の膨潤はなくなり、十分な強度をもつ。
【００２８】
ここで用いられる電解質としては、例えば、硫酸ナトリウム、硫酸アンモニウム、硫酸カリウム、硫酸水素ナトリウム、硫酸水素アンモニウム、硫酸マグネシウム、リン酸ナトリウム、リン酸二水素ナトリウム、塩化ナトリウム、塩化カリウム、塩化アンモニウム、塩化カルシウム、炭酸水素ナトリウム、炭酸水素アンモニウム、酢酸ナトリウムなどの水溶性の塩などを用いることができる。これらの電解質は、単独でも、２種類以上の物質を混合してもよい。なかでも、硫酸ナトリウムや硫酸アンモニウムのような１価のカチオンの硫酸塩、炭酸塩が均一な合一を進める上で好ましい。
また、得られる合一粒子は溶剤によって膨潤しており、電解質を添加することによって粒子の水和状態が不安定な状態となっているため、比較的低剪断力の撹拌により粒子同士を衝突させて合一を進行させることが好ましい。均一な合一を進める上では、合一時の撹拌条件が重要であり、例えば、アンカー翼、タービン翼、ファウドラー翼、フルゾーン翼、マックスブレンド翼（登録商標）、半月翼などが用いられる。なかでも、マックスブレンド翼やフルゾーン翼のような低回転であっても均一混合性に優れた大型翼を用いることが好ましい。均一な合一体を生成させるための撹拌翼の周速は、０．２〜１０ｍ／ｓが好ましく、０．２〜８ｍ／ｓ未満の低シェアでの撹拌がより好ましい。特に、０．２〜６ｍ／ｓとすることが好ましい。撹拌翼の周速が１０ｍ／ｓよりも早いと、微粒子が残存するため好ましくない。一方、周速が０．２ｍ／ｓよりも遅いと、撹拌が不均一となり粗大粒子が発生する傾向となるので好ましくない。上述した条件であれば、微粒子同士の衝突のみにより合一が進行し、合一体が再び解離、分散することがない。特に、合一工程では微小粒子から優先的に合一が進行するため、超微粒子の発生が少なく、かつ狭い粒度分布となるため収率の向上が達成できる。
すなわち、着色樹脂溶液調製工程、及び転相乳化工程ではデスパー（アサダ鉄工製）等の高速撹拌機により撹拌を行うことが好ましく、合一工程では低速で均一混合可能な大型翼が好適となるため、転相乳化工程で得られた乳化懸濁液を大型翼付属の別の容器に移送して合一工程を実施することが好ましい。
【００２９】
また、使用する電解質の量は、固形分含有量に対し、０．５〜１５質量％が好ましく、１〜１２質量％であることがより好ましく、１〜６質量％であることが特に好ましい。電解質の量が０．５質量％よりも少ないと、所望のサイズまで合一が十分に進行しない。
また、電解質の量が１５質量％よりも多いと、合一が不均一となり、凝集物の発生や、粗大粒子が発生し収率を低下させる。
また、電解質濃度が高いと、特に合一初期の塩析による溶解したポリエステル樹脂の析出時に凝集物が発生しやすいため好ましくない。一方、電解質濃度が低いと、塩析や合一させるために多量の電解質が必要となるとともに、微粒子が残存し易く好ましくない。
【００３０】
すなわち、合一初期における析出時は、粒径が小さくて比表面積が大きいので、添加した電解質水溶液の近傍で濃度むらの影響を受け易く、その濃度むらにより凝集が発生することがある。このため、合一初期の微粒子の段階では、電解質の濃度むらが発生しないように濃度を低めに設定し、滴下することが好ましい。
【００３１】
また、最後の合一工程での電解質水溶液の滴下後の粒子成長速度を体積平均粒径基準で０．１〜０．５μｍ／１０ｍｉｎの範囲に設定することが好ましい。
また、本発明における粒径は、ベックマンコールター社製マルチサイザーIII型（アパーチャーチューブ径：５０μｍ）による測定で測定した体積５０％径である。
【００３２】
各合一工程において電解質水溶液を添加する際には、電解質を均一にすばやく系内に混合するため撹拌速度を上げることが好ましい。電解質水溶液の滴下による凝集物の発生を抑えることができるので好ましい。また、合一時の温度は、１０〜５０℃が好ましく、２０〜４０℃であることがより好ましく、２０〜３５℃であることが特に好ましい。
これは、温度が１０℃よりも低いと、合一が進行しにくくなるためである。また、温度が５０℃よりも高いと、合一速度が速くなり、凝集物や、粗大粒子が発生しやすくなるためである。本発明の製造方法では、例えば、２０〜４０℃といった低温の条件で、合一による合一粒子の生成が可能である。
【００３３】
合一は有機溶剤により膨潤した着色樹脂微粒子が、着色樹脂微粒子分散液を所定の回転速度で撹拌することで、塩析効果で不安定化した着色樹脂微粒子同士が衝突し合一することで粒子が成長する。回転数が高いと系内のせん断力が強く、粒子が衝突しても離れる力が働き、合一は比較的ゆっくり進行する。反対に回転数が低いと、せん断力が弱く、合一は早く進行する。したがって、前段の合一工程と次段の合一工程との間は、合一が進行する撹拌速度よりも高速で一定時間撹拌して熟成期間を設けることによって合一した着色粒子を熟成して、合一した粒子の円形度を高めることができる。
所望の粒径になった時点で、比較的大量の水（停止水）を添加することで、有機溶媒濃度を低減することで、粒子の膨潤度合いが少なくなり、合一を停止することができる。
【００３４】
脱溶剤は、低温条件下で、着色粒子の凝集を抑制するため撹拌しつつ、速やかに行うためには減圧下で行うことが好ましい。脱溶剤に当たっては発泡を抑制するために消泡剤の添加が好ましい。消泡剤としてはシリコーン系のエマルジョン形態のものが好ましい。シリコーン系の消泡剤としては、ＢＹ２２−５１７、ＳＨ５５０３、ＳＭ５５７２Ｆ、ＢＹ２８−５０３（東レ・ダウコ一二ング・シリコーン社製）、ＫＭ７５、ＫＭ８９、ＫＭ９８、ＫＳ６０４、ＫＳ５３８（信越化学工業製）等がある。なかでも、物性への影響が少なく、消泡効果の高いものとしてＢＹ２２−５１７が好ましい。消泡剤量は、固形分に対し３０〜１００ｐｐｍが好ましい。
【００３５】
本発明の製造方法により製造されるトナー粒子は、着色剤やワックスなどが結着樹脂に内包されていることが特徴であり、透過型電子顕微鏡等で観察することにより、着色剤やワックスなどが粒子内に内包されてほぼ均一に分散していることが確認できる。
【００３６】
また、合一工程で得られる合一粒子の形状は、粒子像分析装置（シスメックス製フロー式粒子像分析装置ＦＰＩＡ−１０００）などによって求められ、円形度は、観察した粒子像の投影面積に相当する円の周囲の長さと、観察した粒子の投影像の周囲の長さとの比で表した数値の平均値を平均円形度としている。
本発明の方法により得られるトナー粒子の形状は、平均円形度が０．９５以上ないし０．９７以上の略球形あるいは球形の形状のものであって、粉体流動性、転写効率が向上する。
【００３７】
次に、第四工程である分離洗浄工程について説明する。
分離洗浄工程は、合一工程で生成した着色粒子を分離し、洗浄、脱水を行う工程である。この工程では水性媒体中から、使用した副原料、すなわち有機溶剤、電解質、乳化剤を除去し、揮発性有機化合物除去を行うものである。
ポリエステル樹脂を原料とする場合、反応モノマーは酸とアルコールであり、水溶性である。未反応のモノマーが、特に、コアで使用する低粘度、低Ｔｇの樹脂では、樹脂中に残留しやすく、トナーの定着時等において臭気の原因となる揮発性有機化合物として発生し易くなる。本トナーの製造方法では、樹脂を溶解しサブミクロンサイズのサイズで転相乳化するので、製造工程中に未反応モノマーが樹脂中から水媒体中へ溶出しやすく、洗浄によってトナー中のモノマー残留濃度を低減させることが可能である。
【００３８】
着色粒子の水性媒体からの分離は、遠心ろ過機によって行うことができる。着色粒子の分離に用いられる遠心ろ過機としては、側面に多数の貫通孔を設けた回転可能な籠を有し、籠の内側面を被覆するろ材とを備えたものを用いることができる。
例えば、縦型の籠であって、底部からケーキの排出可能なものを用いることができる。また、籠の内面には、ろ材が配置されている。
このような遠心ろ過機に着色粒子を含む水性分散液を充填して、籠をモータによって遠心効果が５００〜７００Ｇとなるように回転させて、固液分離を行って、含水率３５〜５５質量％のろ過ケーキを得ることを特徴としている。
【００３９】
更には、水をシャワー状に装置の籠内面に形成されたケーキの内面からかけることで、いわゆるリンスを行うこともできる。しかし、このリンスは、水がケーキ内を通過する場所に偏りがあるため、ケーキ全体を洗浄するには限界がある。
遠心効果が５００Ｇよりも小さい場合には、固液分離が不充分なものとなり、また遠心効果が７００Ｇよりも大きくなると含水率が小さくなりすぎ、ケーキが締まりすぎ解砕が困難となるが、含水率を３５〜５５質量％とすることにより、粒径が１．５ないし４μｍの着色粒子であっても解砕が可能なろ過ケーキを得ることができる。
【００４０】
また、洗浄工程においては、遠心ろ過機のろ材に付着したろ過ケーキを剥離させ、導電率が２μＳ／ｃｍ以下の洗浄水を加えて分散させるリスラリー工程を少なくとも一回設けることによって洗浄効果を高めることが可能となる。
また、洗浄工程においてウェットケーキ中における有機溶剤の含有率を１０００ｐｐｍ以下とすることが好ましい。有機溶剤の含有量を低下させることによって乾燥工程等において残存した有機溶剤によって合一粒子が膨潤したり、変形したりすることを防止し、合一粒子の凝集、粗大粒子の発生を防止することができる。
また、合一粒子のウェットケーキ中における有機溶剤の含有率は、９００ｐｐｍ以下であることが好ましく、８００ｐｐｍ以下であることがより好ましく、有機溶剤の除去効果をより大きくすることができる。
【００４１】
また、合一粒子のウェットケーキの水性媒体へのリスラリーは、撹拌槽内に撹拌翼を備えた撹拌装置を用いて行うことが好ましい。
リスラリーは、洗浄槽の内径の０．１５〜０．４倍の翼径の撹拌翼を用いて撹拌翼先端速度を４ｍ／ｓ以上で撹拌しながら行うことが望ましい。撹拌翼径が洗浄槽の内径の０．１５より小さい場合、撹拌効率が悪く再分散されない固まりが残り、洗浄性が落ちる。また、０．４を超えると発泡が多くなり、容器等から液が飛散することがあり思わしくない。撹拌翼先端速度は、４ｍ／ｓ以上が好ましく、更には５ｍ／ｓ以上がより好ましい。４ｍ／ｓより遅いと撹拌効率が悪く再分散されない固まりが残り、洗浄性が落ちる。
洗浄は、導電率が５μＳ／ｃｍ以下の水によって、行うことが好ましい。導電率が５μＳ／ｃｍより高いと洗浄が十分に行われない。
洗浄温度は、樹脂のガラス転移温度以下の温度よって行うことが好ましい。また、使用する有機溶剤や電解質の水への溶解性の良い範囲にすることが好ましい。これらを考慮し、１０〜４５℃が好ましく、更に、１５〜４０℃がより好ましい。
【００４２】
リスラリー時の固形分の割合は、全体の５〜３０質量％が好ましく、１０〜２５質量％がより好ましい。５質量％より少ないと水の使用量が多く廃水量が増え、また、生産性が落ちる。３０質量％より多いと再分散性が悪く洗浄性が落ちる。また、リスラリーは、最低１回は行う必要があるが、２回以上繰り返して行うことが好ましい。
【００４３】
また、本発明のトナーの製造方法においては、製造した着色粒子のケーキの含水率を測定する。測定方法は、試料５．０ｇをアルミ製の容器に入れ、乾燥炉の中で室温から１０５℃まで順次加熱し、その重量変化が安定するまで行い、そのときの重量差分から換算する。
また、固形分７５ｇに対し、水を加えて合計７５０ｇになるように調製し、３０℃でホモミクサー（プライミクス社製）にディスパー翼を装着して、３０分間撹拌した分散液の導電率を導電率計（東亜ディーケーケー製ＨＥＣ−１００）によって測定して、その値が２０〜５０μＳ／ｃｍとなるように洗浄を行うことが好ましい。
５０μＳ／ｃｍを超えるものでは、残留する揮発性有機化合物が多く、また、帯電性も安定せず、低温オフセット特性が良好なものを得ることができない。
【００４４】
次に、第五工程である乾燥工程について説明する。
着色粒子ケーキを乾燥させることによりトナー母粒子を得ることができる。本工程は、熱エネルギーを加えることで、水分、残留揮発成分の除去を行い、トナー母粒子とするものである。そのため、乾燥温度は高い方が効率的だが、樹脂のTg以上ではトナー母粒子同士の融着が発生するため、系内はガラス転移温度（Ｔｇ）以下の温度で行うことが好ましい。また、乾燥は、残留水分量0.5%未満にすることがトナーの特性上好ましい。
乾燥は、リボコーン型乾燥機（大川原製作所）、ナウターミキサー（ホソカワミクロン）等の混合真空乾燥機、流動層乾燥機（大川原製作所）、振動流動層乾燥機（中央化工機）等の流動層型乾燥機で乾燥される。
【００４５】
本発明においては、トナーの粒度分布は、ベックマンコールター社製マルチサイザーIII型（アパーチャーチューブ径：５０μｍ）による測定によるものであって、５０％体積粒径／５０％個数粒径が１．２０以下のものを得ることができる。１．２０以下であると階調性に優れた良好な画像を得ることができる。
【００４６】
トナーの体積平均粒径は、体積平均粒径が１．５〜４μｍとすることが好ましく、粒径が小さなトナーを用いることによって解像性や階調性が向上するだけでなく、印刷画像を形成するトナー層の厚みが薄くなり、定着に必要な熱量を減少させることができ、同時にトナー消費量が減少するという効果も得られる。
【００４７】
次に、本発明で使用するポリエステル樹脂について説明する。ポリエステル樹脂は、架橋型ポリエステル樹脂と直鎖型ポリエステル樹脂との混合物であることが好ましく、以下の原料の中から選択される化合物を反応させることによって得られる。
架橋型ポリエステルは、二塩基酸またはその誘導体と、２価のアルコールと、架橋剤として多価化合物とを反応させることによって製造することが好ましい。特に、二塩基酸またはその誘導体と、２価の脂肪族多価アルコールと、架橋剤として多価エポキシ化合物とを反応させることによって製造することが好ましい。
また、直鎖型ポリエステル樹脂は、二塩基酸類と、２価のアルコールとを反応させることによって製造する。特に、二塩基酸類と、２価の脂肪族アルコールとを反応させることによって製造することが好ましい。
【００４８】
架橋型ポリエステル樹脂と直鎖型ポリエステル樹脂とを製造する際に使用する酸成分としては、無水フタル酸、テレフタル酸、イソフタル酸、オルソフタル酸、アジピン酸、マレイン酸、無水マレイン酸、フマル酸、イタコン酸、シトラコン酸、ヘキサヒドロ無水フタル酸、テトラヒドロ無水フタル酸、シクロヘキサンジカルボン酸、コハク酸、マロン酸、グルタル酸、アゼライン酸、セバシン酸などのジカルボン酸またはその誘導体またはそのエステル化物が挙げられる。
【００４９】
また、２価の脂肪族アルコール成分としては、例えば１，４−シクロヘキサンジメタノール、エチレングリコール、ジエチレングリコール、プロピレングリコール、トリエチレングリコール、ジプロピレングリコール、トリプロピレングリコール、ネオペンチルグリコール、ブタンジオール、ペンタンジオール、ヘキサンジオール、ポリエチレングリコール、ポリプロピレングリコール、エチレンオキサイド−プロピレンオキサイドランダム共重合体ジオール、エチレンオキサイド−プロピレンオキサイドブロック共重合体ジオール、エチレンオキサイド−テトラハイドロフラン共重合体ジオール、ポリカプロカクトンジオールなどのジオールが挙げられる。
【００５０】
架橋型ポリエステル樹脂と直鎖型ポリエステル樹脂とにおいて、脂肪族アルコールを用いることにより、ワックス類との相溶性が良好となり、耐オフセット性が改良され、好ましい。また、ポリエステル主鎖を軟質化することにより低温での定着性が改善される。
架橋型のポリエステル樹脂を製造する際には、さらに架橋剤として多価エポキシ化合物を使用する。
多価エポキシ化合物としては、例えば、ビスフェノールＡ型エポキシ樹脂、ビスフェノールＦ型エポキシ樹脂、ビスフェノールＳ型エポキシ樹脂、エチレングリコールジグリシジルエーテル、ハイドロキノンジグリシジルエーテル、Ｎ，Ｎ−ジグリシジルアニリン、グリセリントリグリシジルエーテル、トリメチロールプロパントリグリシジルエーテル、トリメチロールエタントリグリシジルエーテル、ペンタエリスリトールテトラグリシジルエーテル、テトラキス１，１，２，２（ｐ−ヒドロキシフェニル）エタンテトラグリシジルエーテル、クレゾールノボラック型エポキシ樹脂、フェノールノボラック型エポキシ樹脂、エポキシ基を有するビニル化合物の重合体、あるいは共重合体、エポキシ化レゾルシノールーアセトン縮合物、部分エポキシ化ポリブタジエン、エポキシ基を有するビニル化合物の重合体、あるいは共重合体、半乾性もしくは乾性脂肪酸エステルエポキシ化合物などが挙げられる。上記の化合物の中でもビスフェノールＡ型エポキシ樹脂、ビスフェノールＦ型エポキシ樹脂、ビスフェノールＳ型エポキシ樹脂、クレゾールノボラック型エポキシ樹脂、フェノールノボラック型エポキシ樹脂、グリセリントリグリシジルエーテル、トリメチロールプロパントリグリシジルエーテル、トリメチロールエタントリグリシジルエーテル、ペンタエリスリトールテトラグリシジルエーテルがより好適に用いられる。
【００５１】
具体的には、ビスフェノールＡ型エポキシ樹脂の例として大日本インキ化学工業製エピクロン８５０、エピクロン１０５０、エピクロン２０５５、エピクロン３０５０などが、ビスフェノールＦ型エポキシ樹脂の例として大日本インキ化学工業製エピクロン８３０、エピクロン５２０などが、オルソクレゾールノボラツク型エポキシ樹脂の例として大日本インキ化学工業製エピクロンＮ−６６０，Ｎ−６６５，Ｎ−６６７，Ｎ−６７０，Ｎ−６７３，Ｎ−６８０，Ｎ−６９０，Ｎ−６９５などが、フェノールノボラック型エポキシ樹脂の例としては大日本インキ化学工業製エピクロンＮ−７４０，Ｎ−７７０，Ｎ−７７５，Ｎ−８６５などが挙げられる。エポキシ基を有するビニル化合物の重合体、あるいは共重合体としてはグリシジル（メタ）アクリレートのホモポリマー、あるいはアクリル共重合体、スチレンとの共重合体が挙げられる。
【００５２】
また、上述したエポキシ化合物は２種以上併用して用いることもでき、さらに、樹脂の変性剤として、以下に記載するモノエポキシ化合物を併せて用いることもできる。同時に使用することができるモノエポキシ化合物としては、例えばフェニルグリシジルエーテル、アルキルフェニルグリシジルエーテル、アルキルグリシジルエーテル、アルキルグリシジルエステル、アルキルフェノールアルキレンオキサイド付加物のグリシジルエーテル、α−オレフィンオキシド、モノエポキシ脂肪酸アルキルエステルなどが挙げられる。
【００５３】
これらのモノエポキシ化合物を併用することにより定着性、高温での耐オフセット性が向上する。これらの中でも、特にアルキルグリシジルエステルがより好適に用いられる。
具体例としてはネオデカン酸グリシジルエステル（シェルジャパン製カージュラＥ）が挙げられる。
【００５４】
架橋型ポリエステル樹脂と直鎖型ポリエステル樹脂とは、上述した原料成分を用いて、例えば触媒の存在下で脱水縮合反応あるいはエステル交換反応を行うことにより得ることができる。この際の反応温度及び反応時間は、１５０〜３００℃で２〜２４時間とすることができる。
【００５５】
上記反応を行う際の触媒としては、例えばテトラブチルチタネート、酸化亜鉛、酸化第一錫、ジブチル錫オキサイド、ジブチル錫ジラウレート、パラトルエンスルホン酸などを使用することができる。
【００５６】
本発明で使用する架橋型ポリエステル樹脂と直鎖型ポリエステル樹脂との使用比率は、（架橋型ポリエステル樹脂の質量）／（直鎖型ポリエステル樹脂の質量）＝５／９５〜６０／４０とすることができる。また、１０／９０〜４０／６０あるいは２０／８０〜４０／６０としても良い。架橋型ポリエステル樹脂の比率の調整によって、耐高温オフセット性、溶融粘度（Ｔ１／２温度）、低温定着性等を調整することができる。
【００５７】
架橋型ポリエステル樹脂のガラス転移温度（Ｔｇ）は、４０〜８５℃であることが好ましく、４０〜７５℃であることが特に好ましい。ガラス転移温度（Ｔｇ）が４０℃より低いとトナーが保存、運搬、あるいは画像形成装置内部で高温下に曝された場合にブロッキング現象（熱凝集）を生じやすい。また、ガラス転移温度（Ｔｇ）が８５℃より高いと、低温定着性が低下するため好ましくない。
直鎖型ポリエステル樹脂のガラス転移温度（Ｔｇ）は、３５〜７０℃であることが好ましく、３５〜６５℃であることが特に好ましい。ガラス転移温度（Ｔｇ）が３５℃より低いと、トナーが保存、運搬、あるいは画像形成装置内部で高温下に曝された場合にブロッキング現象すなわち熱凝集を生じやすい。また、ガラス転移温度（Ｔｇ）が７０℃より高いと、低温定着性が低下するため好ましくない。
【００５８】
また、架橋型ポリエステル樹脂の軟化点としては、１５０℃以上であることが好ましく、なかでも、１５０℃〜２２０℃であることが好ましい。ここで、架橋型ポリエステル樹脂の軟化点としては、１５０℃〜２００℃であることがより好ましく、１５０℃〜１９０℃であることが特に好ましい。軟化点が１５０℃未満の場合は、トナーが凝集現象を生じやすくなり画像形成に支障をきたす可能性がある。また、２２０℃を超える場合は、定着性が悪化しやすくなる。また、直鎖型ポリエステル樹脂の軟化点は、８５℃以上であることが好ましく、なかでも、８５℃〜１３０℃であることが好ましい。ここで、直鎖型ポリエステル樹脂の軟化点としては、８５℃〜１２０℃であることがより好ましく、８５℃〜１１０℃であることが特に好ましい。架橋型ポリエステル樹脂と同様に、軟化点が８５℃未満の場合は、ガラス転移温度が低下してしまい、トナーが凝集現象を生じやすくなり、１３０℃を超える場合には定着性が悪化しやすくなる。
【００５９】
また、架橋型ポリエステル樹脂と直鎖型ポリエステル樹脂との混合物の軟化点は、１００℃〜１５０℃であることが好ましい。軟化点が１００℃未満の場合は、トナーが凝集現象を生じやすくなり、１５０℃を超える場合には定着性が悪化しやすくなる。
【００６０】
本発明におけるポリエステル樹脂の軟化点は、定荷重押出し形細管式レオメータ（島津製作所製フローテスタＣＦＴ−５００）を用いて測定されるＴ１／２温度である。測定条件は、ピストン断面積１ｃｍ2、シリンダ圧力０．９８ＭＰａ、ダイ穴長さ１ｍｍ、ダイ穴径１ｍｍ、測定開始温度５０℃、昇温速度６℃／ｍｉｎ、試料質量１．５ｇの条件で行った。
また、ガラス転移温度（Ｔｇ）の測定は、示差走査熱量計（島津製作所製  ＤＳＣ−６０Ａ）を用いて、アルミニウム製クリンプ容器に２０ｍｇの試料を入れて、昇温速度１０℃／ｍｉｎで１８０℃まで昇温し、１８０℃から降温速度１０℃／ｍｉｎで、２５℃まで冷却し、再度、昇温速度１０℃／ｍｉｎで１８０℃まで昇温して、第２回目の測定値のベースラインが変位する温度をガラス転移温度とした。
【００６１】
本発明の製造方法において、着色樹脂溶液調製工程で導入することができるワックスとしては、ポリプロピレンワックス、ポリエチレンワックス、フィーシャートロプシュワックスなどの炭化水素系ワックス類、合成エステルワックス類、カルナウバワックス、ライスワックスなどの天然エステル系ワックス類の中から選択されるワックスを挙げることができる。なかでも、カルナウバワックス、ライスワックスなどの天然系エステルワックス、多価アルコールと長鎖モノカルボン酸から得られる合成エステルワックス類、フィーシャートロプシュワックスなどの炭化水素系ワックス類が好適である。合成エステルワックスとしては、例えば、ＷＥＰ−５、ＷＥＰ−７（日本油脂製）が挙げられる。
本発明の方法では、トナーに要求される充分な量のワックスを含有させることができるが、トナー粒子中に１ないし４０質量％を含有させることが好ましい。
【００６２】
また、着色樹脂溶液は帯電制御剤を混合して調製することができる。正帯電性帯電制御剤としては、ニグロシン化合物、第４級アンモニウム化合物、オニウム化合物、トリフェニルメタン系化合物などが使用できる。また、アミノ基、イミノ基、Ｎ−ヘテロ環などの塩基性基含有化合物、例えば３級アミノ基含有スチレンアクリル樹脂なども正帯電性帯電制御剤としてニグロシン化合物と併用できる。また、アゾ染料金属錯体やサリチル酸誘導体金属錯塩などの負帯電制御剤を少量併用することも可能である。負帯電性帯電制御剤としては、トリメチルエタン系染料、サリチル酸の金属錯塩、ベンジル酸の金属錯塩、銅フタロシアニン、ペリレン、キナクリドン、アゾ系顔料、金属錯塩アゾ系染料、アゾクロムコンプレックスなどの重金属含有酸性染料、カッリクスアレン型のフェノール系縮合物、環状ポリサッカライド、カルボキシル基及び／またはスルホニル基を含有する樹脂などが挙げられる。
帯電制御剤の含有量はトナー粒子中に０．０１〜１０質量％であることが好ましい。特に０．１〜６質量％であることが好ましい。
【００６３】
着色樹脂溶液調製工程において添加することができる着色剤の例を挙げると、黒色系着色剤としては、カーボンブラック、Ｃ．Ｉ．Ｐｉｇｍｅｎｔ  Ｂｌａｃｋ１１などの鉄酸化物系顔料、Ｃ．Ｉ．Ｐｉｇｍｅｎｔ  Ｂｌａｃｋ１２などの鉄−チタン複合酸化物系顔料、あるいは、ファーネスブラック、チャンネルブラック、アセチレンブラック、サーマルブラック、ランプブラックなどのカーボンブラックが挙げられる。
【００６４】
また、青系の着色剤としては、フタロシアニン系のＣ．Ｉ．Ｐｉｇｍｅｎｔ Ｂｌｕｅ１，２，１５：１，１５：２，１５：３，１５：４，１５：６，１５，１６，１７：１，２７，２８，２９，５６，６０，６３などが挙げられる。これらのなかでも、Ｃ．Ｉ．Ｐｉｇｍｅｎｔ  Ｂｌｕｅ１５：３，１５，１６，６０が好ましく、Ｃ．Ｉ．Ｐｉｇｍｅｎｔ  Ｂｌｕｅ１５：３，６０がより好ましい。
【００６５】
また、黄色系の着色剤としては、例えば、Ｃ．Ｉ．Ｐｉｇｍｅｎｔ  Ｙｅｌｌｏｗ１，３，４，５，６，１２，１３，１４，１５，１６，１７，１８，２４，５５，６５，７３，７４，８１，８３，８７，９３，９．４，９５，９７，９８，１００，１０１，１０４
，１０８，１０９，１１０，１１３，１１６，１１７，１２０，１２３，１２８，１２９，１３３，１３８，１３９，１４７，１５１，１５３，１５４，１５５，１５６，１６８
，１６９，１７０，１７１，１７２，１７３，１８０，１８５などが挙げられる。これらのなかでも、Ｃ．Ｉ．Ｐｉｇｍｅｎｔ  Ｙｅｌｌｏｗ１７，７４，９３，９７，１１０，１５．５，１８０が好ましく、Ｃ．Ｉ．Ｐｉｇｍｅｎｔ  Ｙｅｌｌｏｗ７４，９３，９７，１８０がより好ましく、Ｃ．Ｉ．ＰｉｇｍｅｎｔＹｅｌｌｏｗ９３，９７，１８０が更に好ましい。
【００６６】
また、赤色系着色剤としては、Ｃ．Ｉ．Ｐｉｇｍｅｎｔ  Ｒｅｄ１，２，３，４，５，６，７，８，９，１０，１２，１４，１５，１７，１８，２２，２３，３１，３７，３８，４１，４２，４８：１，４８：２，４８：３，４８：４，４９：１，４９：２，５０：１，５２：１，５２：２，５３：１，５４，５７：１，５８：４，６０：１，６３：１，６３：２，６４：１，６５，６６，６７，６８，８１，８３，８８，９０，９０：１，１１２３１１・４，１１５，１２２，１２３，１３３，１４４，１４６，１４７
１４９，１５０，１５１，１６６，１６８，１７０，１７１，１７２，１７４，１７５，１７６，１７７，１７８，１７９，１８４，１８５，１８７，１８８，１８９，１９０，１９３，１９４，２０２，２０８，２０９，２１４，２１６，２２０，２２１，２２４，２４２，２４３，２４３：１，２４５，２４６，２４７などが挙げられる。これらのなかでも、Ｃ．Ｉ．ＰｉｇｍｅｎｔＲｅｄ４８：１，４８：２，４８：３，４８：４，５３：１，５７：１，１２２，１８４及び２０９が好ましく、Ｃ．Ｉ．Ｐｉｇｍｅｎｔ  Ｒｅｄ５７：１，１２２，１８４及び２０９がより好ましい。
【００６７】
着色剤の含有量は、トナー粒子中に、１〜２０質量％であることが好ましく、２〜１８質量％であることがより好ましく、２〜１５質量％であることが更に好ましい。これらの着色剤は１種または２種以上を組み合わせで使用することができる。
【００６８】
本発明の方法によって製造したトナー粒子は、シリカ、チタニア等の微粒子、あるいはそれらを疎水化処理等を行ったものを外添剤として添加して、流動性、帯電性などを調整することができる。
また、得られたトナー粒子は、一成分トナーとして用いることができるが、キャリアを混合することによって、二成分トナーとしても利用することができる。
【実施例】
【００６９】
樹脂、ワックスマスター、着色剤マスターの調製
トナーの製造に先立ち、架橋型ポリエステル樹脂（樹脂Ｈ）直鎖型ポリエステル樹脂（樹脂Ｌ）の合成を行い、さらに、合成された樹脂を用いて、ワックスマスター（ＷＭ−１）、着色剤マスター（着色剤マスターチップＣ）の調製を行った。
架橋型ポリエステル樹脂（樹脂Ｈ）の合成
５０リットルの反応釜に、下記の組成の酸、アルコール成分、触媒等の原材料を入れて、常圧窒素気流下にて２４０℃で１２時間反応を行った。その後、順次減圧し、１０ｍｍＨｇで反応を続行した。反応はＡＳＴＭ  Ｅ２８−５１７に基づいて軟化点により追跡し、該軟化点が１６０℃に達した時点で反応を終了した。
テレフタル酸                  ９．０６質量部
イソフタル酸                  ３．９  質量部
エチレングリコール            ２．５４質量部
ネオペンチルグリコール        ４．２６質量部
テトラブチルチタネート        ０．１  質量部
エピクロン８３０              ０．３  質量部
（大日本インキ化学工業製ビスフェノールＦ型エポキシ樹脂エポキシ当量１７０（ｇ／ｅｑ）
カージュラＥ                  ０．１  質量部
（シェルジャパン製アルキルグリシジルエステル）エポキシ当量２５０（ｇ／ｅｑ）
【００７０】
得られた重合体は、無色の固体であり、酸価１１．０、ガラス転移温度（Ｔｇ）６５℃、軟化点（Ｔ１／２）が１７８℃であった。
また、重量平均分子量をＧＰＣ測定装置（東ソー製ＨＬＣ−８１２０ＧＰＣ）によって、分離カラムとして東ソー製ＴＳＫ−ＧＥＬ  Ｇ５０００ＨＸＬ・Ｇ４０００ＨＸＬ・Ｇ３０００ＨＸＬ・Ｇ２０００ＨＸＬを組み合わせて使用し、カラム温度：４０℃、溶媒：テトラヒドロフラン、溶媒濃度０．５質量％、フィルター：０．２μｍ、流量：１ｍｌ／ｍｉｎにて測定し標準ポリスチレンを用いて換算して分子量を求めたところ、重量平均分子量は２５００００であった。
【００７１】
直鎖型ポリエステル樹脂（樹脂Ｌ）の合成
テレフタル酸                    ７．９７質量部
イソフタル酸                    ５．３１質量部
エチレングリコール              ２．８６質量部
ネオペンチルグリコール          ４．８０質量部
テトラブチルチタネート          ０．１  質量部
以上の原料をステンレス製５０Ｌの反応釜に入れ、常圧窒素気流下にて２００℃で透明な樹脂が得られるまで１２時間反応を行った。その後、温度を２１０℃にして１０ｍｍＨｇで反応を続行した。反応は、ＡＳＴＭ・Ｅ２８−５１７に規定される軟化点により追跡し、該軟化点が９５℃に達した時反応を終了した。得られた重合体は、無色の固体であり、ＤＳＣ測定法によるガラス転移温度５５℃、フローテスタによる軟化点（Ｔ１／２）が１０７℃、重量平均分子量は７７４０であった。
【００７２】
ワックスマスター１（ＷＭ−１）の調製
高速乳化機Ｔ．Ｋ．ロボミックス（プライミクス社製、Ｔ．Ｋ．ホモミクサＭＡＲＫＩＩ２．５型）付属の３リットル円筒容器に、水：１３００重量部、乳化剤としてのドデシルベンゼンスルホン酸ナトリウム：１７．５重量部を添加して、温度を９５℃に調整し、翼先端速度：１６．７ｍ／秒の撹拌下に、さらに、予め融解しておいたカルナウバワックス：７００重量部を添加して、ワックスの乳化物を得た。冷却後、固形分の含有率が３５ｗｔ％となるように、水を加え、第１のワックス分散液を得た。
【００７３】
次に、高速分散機（プライミクス社製  Ｔ．Ｋ．ロボミックスにＴ．Ｋ．ホモディスパー２．５型翼を装着）付属の３リットル円筒容器に、メチルエチルケトン：８５６重量部を仕込み、撹拌下に、直鎖状ポリエステル樹脂として樹脂Ｌ２：７００重量部を徐々に添加して、樹脂Ｌ２が均一に溶解したことを確認した後、上記第１のワックス分散液：８７８．６重量部を添加して、予備混合液の調製を行った。次いで、該予備混合液をスターミル（アシザワファインテック社製、ＬＭＺ−１０）で混合を行い、固形分含有量４５ｗｔ％のワックスマスター１を得た。得られたワックスマスター１の組成は、重量比で、樹脂Ｌ：ワックス：乳化剤：メチルエチルケトン：水＝３１．３：１３．４：０．３：２９．５：２５．５であった。
【００７４】
着色剤マスターチップの調製
シアン顔料（大日本インキ化学工業製シアン顔料：Ｋｅｔ  Ｂｌｕｅ１１１  Ｃ．Ｉ．Ｐｉｇｍｅｎｔ  Ｂ−１５：３）を２０００質量部と直鎖型ポリエステル樹脂２を２０００質量部とを、ＳＴ／Ａ０撹拌羽根を取り付けた２０リットル型ヘンシェルミキサー（三井鉱山製）へ投入し、６９８ｍｉｎ-1で２分間撹拌し混合物を得た。該混合物を、オープンロール連続押し出し混練機（三井鉱山製ニーデックスＭＯＳ１４０−８００）を用いて、溶融混練し着色剤マスターチップＣを調製した。
【００７５】
また、得られたマスターチップＣを樹脂Ｌのメチルエチルケトン溶液で希釈し、４００倍の光学顕微鏡で着色剤の微分散状態、粗大粒子の有無を観察したところ、粗大粒子がなく、均一に微分散していた。
【００７６】
着色樹脂溶液ＭＢの調製
ステンレス容器にメチルエチルケトン２２．５７質量部を仕込み、撹拌機（アサダ鉄工所製  ディスパー翼径２３０ｍｍ）の回転数５００ｍｉｎ-1で撹拌しながら樹脂Ｈの９．８４質量部を加えた。その後、回転数を７７７ｍｉｎ-1にし、着色剤マスターチップＣを９．０質量部、樹脂Ｌを８．１６質量部、ワックスマスター分散液ＷＭ−１を６．７２質量部、及び、乳化剤としてのドデシルベンゼンスルホン酸ナトリウム：０．０１重量部を、この順序で、容器内に投入することにより、各成分の溶解・分散を行った。さらに、その後、固形分含有量が５５質量％となるように、メチルエチルケトンを追加投入し、ミルベースＭＢ−Ｃを得た。なお、撹拌時における材料温度は、３０〜４０℃に保持した。
【００７７】
転送乳化工程
翼径２３０ｍｍの撹拌翼を有する撹拌機（アサダ鉄工所製  ディスパー）を備えた円筒型の容器に着色樹脂溶液ＭＢの５６．３０質量部（固形分３０質量部）を仕込み、次いで塩基性化合物として、１規定アンモニア水５質量部を加えて、７７７ｍｉｎ-1にて充分に撹拌した後、温度を３０℃に調整した。
次いで、撹拌速度を１１００ｍｉｎ-1に変更して５３．３６質量部の水を１．５質量部／ｍｉｎの速度で滴下した。この時の撹拌翼の周速は１３．２ｍ／ｓであった。水を添加して行くにつれ、系の粘度は上昇していったが、水は滴下と同時に系内に取り込まれ、撹拌混合を均一に行うことができた。
【００７８】
また、水２６質量部を添加した段階で粘度が急激に低下する転相点が観察された。更に、水を添加した後、スラリーを光学顕微鏡で観察すると、樹脂は溶解しており、着色剤とワックスの微粒子が分散している状態が観察されたが、未乳化物は観察されなかった。着色剤、ワックスの微粒子は水性媒体中に安定に分散していることから、微粒子表面には樹脂が吸着しているものと考えられる。この時、系内の状態は均一であり、添加による粗大粒子の発生は見られなかった。
【００７９】
実施例１
第１段の合一工程
翼径３４０ｍｍのマックスブレンド翼（登録商標）付属の円筒容器に、転相乳化工程で得られた乳化懸濁液を移送した後、撹拌速度を８５ｍｉｎ-1に保持した状態で温度を２５℃に調整した。その後撹拌速度を１２０ｍｉｎ-1に上昇し、第１段目の電解質水溶液として３．５質量％の硫酸ナトリウム水溶液の１２質量部を、１．０ｋｇ／ｍｉｎの速度で滴下した。滴下終了５分後に撹拌速度を８５ｍｉｎ-1に低下して５分間の撹拌を行った後に、撹拌速度を６５ｍｉｎ-1に低下して５分間の撹拌を継続した。次いで、撹拌速度を４７ｍｉｎ-1に低下して２０分間の撹拌を継続した。その時の粒径は、２．５μｍであった。
【００８０】
第２段の合一工程
撹拌速度を１２０ｍｉｎ-1に調整し、濃度５．０質量％の硫酸ナトリウム水溶液を第２段目の電解質として、１．０ｋｇ／ｍｉｎの速度で２．０質量部滴下した。滴下終了５分後に撹拌速度を８５ｍｉｎ-1に調整して５分間の撹拌を継続した後に、撹拌速度を６５ｍｉｎ-1に低下して５分間の撹拌を行った。次いで、撹拌速度４７ｍｉｎ-1に調整して２０分間の撹拌を行った後、水を２０質量部一括添加し合一を止めた。粒径は、３．４μｍであった。
【００８１】
分離・洗浄工程
生成した粒子の乳化懸濁液１４８．６６質量部に、消泡剤（東レ・ダウコーニング・シリコーン製  ＢＹ２２−５１７）を０．００６質量部添加後、回収量が乳化懸濁液１００質量部に対し２２．３質量部となるまで減圧下、メチルエチルケトン及び水を留去した。
【００８２】
脱溶剤後のスラリーは、以下の方法によって洗浄を行った。スラリー中の残留有機溶媒は、ガスクロマトグラフで測定し、０．４１質量％であった。
脱溶剤した着色樹脂微粒子を、側面に多数の貫通孔を有し回転可能なバスケットとバスケットの内面を被覆するろ材とを備えた遠心ろ過機（遠心分離機ＡＣＥ−１００型  タナベウェルテック株式会社製）を遠心力６００Ｇにて回転させ、スラリー液を供給し、水を振り切った。振り切り時間は２５分であった。次いで、固形分の６倍量の電導度１μＳ／ｃｍ、温度３０℃の水をノズルから固形分に対して均一に噴射してリンス洗浄を行い、振り切り時間２５分で水を振り切った。
【００８３】
次いで遠心ろ過機から着色粒子ケーキを掻き取り、解砕を行った。固形分の４倍量の電導度１μＳ／ｃｍ、温度３０℃の水を撹拌機（アサダ鉄工所製  ディスパー翼径２３０ｍｍ）の回転数７５０ｍｉｎ-1で撹拌しながら、解砕した着色粒子ケーキを入れ、３０分撹拌しリスラリー化を行った。再度、遠心力６００Ｇにて水を振り切り、２５分振り切った。その後、上記同様にリンス洗浄を行い、２５分振り切りを行った。同様に、遠心ろ過機から着色粒子ケーキを掻き取り、解砕、リスラリー、水の振り切り、リンス洗浄をもう１度行い計２回のリスラリー工程を実施した。
【００８４】
得られた着色剤粒子のウェットケーキの含水率は４６質量％であり、粒径は３．１μｍであった。また、固形分７５ｇ、導電率１μＳ／ｃｍ水を入れ合計７５０ｇになるように１リットルのステンレス容器に仕込み、Ｔ．Ｋ．ホモミクサー（プライミクス製）にディスパー翼を装着して、液温３０℃で３０分間撹拌した分散液の導電率を導電率計（東亜ディーケーケー製ＨＥＣ−１００）にて測定した。導電率は３２μＳ／ｃｍであった。
その後、混合真空乾燥機により乾燥を行い、トナー母粒子とした。乾燥後の平均粒径Ｄｖ50は、２．７μｍであった。
また、トナー粒子のガラス転移温度５８．２℃であった。
得られたトナー母粒子は、以下の評価方法によって評価し、評価結果を表２に示した。
【００８５】
画像品質の評価
作製したトナー母粒子１００質量部に対して、外添剤として、大粒径シリカ（日本アエロジル製RX５０）１．０質量部、小粒径シリカ（日本アエロジル製RX２００）１．０重量部、酸化チタン（チタン工業製  ＳＴＴ３０Ｓ）０．５質量部を添加し、１０Ｌのヘンシェルミキサー（三井鉱山製）に投入し羽先端周速３０ｍ／ｓで２分間混合し、シアントナーとした。
作製したシアントナーをレーザプリンタ（セイコーエプソン製ＬＰ７０００Ｃ）のトナーカートリッジに充填し、印字を行った。記録媒体として、エプソン製カラーレーザープリンタ用コート紙A４にて、べた印字を行い、ムラの発生度合いを以下の評価基準で目視判断した。結果を表２に示す。
優  ：ムラ見られず。
良  ：一部にムラがあるが許容範囲内のもの。
不良：ムラが大で、筋、バンディング（横縞）が発生したもの。
【００８６】
帯電特性の評価
調製したトナーをレーザプリンタ（セイコーエプソン製ＬＰ７０００Ｃ）のトナーカートリッジに充填した後に、画像形成準備が完了した現像装置のトナー担持体より、トナーを吸引し、帯電量Ｑ（μＣ）を測定した。この帯電量Ｑ（μＣ）と吸引量ｍ（ｇ）から、単位重量当たりの帯電量Ｑ／ｍ（μＣ／ｇ）を算出した。
この測定を、通常環境（２５℃５０％ＲＨ）、高温高湿環境（３０℃９０％ＲＨ）、低温低湿環境（１０℃１０％ＲＨ）にて、帯電量Ｑ（μＣ）を測定した。これら、単位重量当たりの帯電量の絶対値|Ｑ／ｍ|（μＣ／ｇ）を以下の３段階の基準に従い評価した。結果を表２に示す。
優  ：３環境の差が１０≧｜Ｑ／ｍ｜（μＣ／ｇ）
良  ：３環境の差が１０＜｜Ｑ／ｍ｜≦１５（μＣ／ｇ）
不良：３環境の差が１５＜｜Ｑ／ｍ｜（μＣ／ｇ）
【００８７】
実施例２
実施例１の第１段の合一工程は同様に行い、第２段の合一工程において、濃度５．０質量％の硫酸ナトリウム水溶液を３．０質量部滴下した以外は同様に行い、粒径４．４μｍの粒子を得た。脱溶剤は実施例１同様に行い、洗浄工程については、遠心力７００Ｇにて、振り切り時間２０分で行った以外は、実施例１同様にリスラリー２回を行った。導電率は２８μＳ／ｃｍであった。乾燥工程以降は実施例１同様に行い、乾燥後の平均粒径Ｄｖ50は、３．６μｍ、トナー粒子のガラス転移温度５７．９℃であった。画像評価及び帯電性の評価は実施例１同様に行った。結果を表２に示す。
【００８８】
実施例３
実施例１の第１段の合一工程のみを同様に行い、粒径２．５μｍの粒子を得た。脱溶剤は実施例１同様に行い、洗浄工程については、遠心力６００Ｇ、振り切り時間２５分で同様に行い、リスラリーを３回行った。導電率は４０μＳ／ｃｍであった。乾燥工程以降は実施例１同様に行い、乾燥後の平均粒径Ｄｖ50は、１．９μｍ、トナー粒子のガラス転移温度５８．０℃であった。画像評価及び帯電性の評価は実施例１同様に行った。結果を表２に示す。
【００８９】
実施例４
洗浄工程については、遠心力５００Ｇ、振り切り時間４０分、リスラリー１回、洗浄水・リスラリー時温水４０℃以外は、実施例１同様に行った。導電率は４６μＳ／ｃｍであった。乾燥後の平均粒径Ｄｖ50は、２．６μｍ、トナー粒子のガラス転移温度５８．１℃であった。画像評価及び帯電性の評価は実施例１同様に行った。結果を表２に示す。
【００９０】
実施例５
洗浄工程については、遠心力７００Ｇ、振り切り時間２０分、洗浄水・リスラリー時温水５０℃以外は、実施例１同様に行った。導電率は３５μＳ／ｃｍであった。乾燥後の平均粒径Ｄｖ50は、２．５μｍ、トナー粒子のガラス転移温度５７．８℃であった。画像評価及び帯電性の評価は実施例１同様に行った。結果を表２に示す。
【００９１】
比較例１
洗浄工程については、遠心力８００Ｇ、振り切り時間２５分、着色粒子ケーキの解砕を行わずリスラリーを２回行った以外は、実施例１同様に行った。リスラリー時、着色粒子ケーキは解砕されておらず、２〜３ｍｍの粒が確認された。導電率は５８μＳ／ｃｍであった。乾燥後の平均粒径Ｄｖ50は、２．８μｍ、トナー粒子のガラス転移温度５８．３℃であった。画像評価及び帯電性の評価は実施例１同様に行い、結果を表２に示す。体積５μｍ以上の粒子の割合が増加し、画像評価において、ムラが大で、筋、バンディング（横縞）が発生した。
【００９２】
比較例２
合一工程は実施例２同様に行い、洗浄工程については、遠心力８００Ｇ、振り切り時間１５分、着色粒子ケーキの解砕を行わずリスラリーを１回行った以外は、実施例１同様に行った。リスラリー時、着色粒子ケーキは解砕が行われておらず、２〜３ｍｍの粒が確認された。また、ケーキの懸濁水の導電率は５７μＳ／ｃｍであった。乾燥後の平均粒径Ｄｖ50は、３．６μｍ、トナー粒子のガラス転移温度５７．９℃であった。画像評価及び帯電性の評価は実施例１同様に行い、結果を表２に示す。体積５μｍ以上の粒子の割合が増加し、画像評価において、ムラが大で、筋、バンディング（横縞）が発生した。
【００９３】
比較例３
洗浄工程については、遠心力４００Ｇ、振り切り時間５０分、着色粒子ケーキの解砕を行わずリスラリーを３回行った以外は、実施例１同様に行った。リスラリー時、着色樹脂微粒子ケーキは解れておらず、２〜３ｍｍの粒が確認された。導電率は７８μＳ／ｃｍであった。乾燥後の平均粒径Ｄｖ50は、２．７μｍ、トナー粒子のガラス転移温度５７．８℃であった。画像評価及び帯電性の評価は実施例１同様に行い、結果を表２に示す。帯電性評価において、環境により帯電性が大きく異なり、画像濃度に差が見られるとともに、高温高湿化において、帯電量が低く、現像ロールからトナー漏れが見られた。
【００９４】
比較例４
洗浄工程については、リスラリー・リンス洗浄水の温度を６０℃で行った以外は、実施例１同様に行った。解砕後のケーキには凝集体は見られなかったが、リスラリー時、着色粒子ケーキの凝集体が発生し、１ｍｍ程度の粒が確認された。導電率は５２μＳ／ｃｍであった。乾燥後の平均粒径Ｄｖ50は、２．９μｍ、トナー粒子のガラス転移温度５７．９℃であった。画像評価及び帯電性の評価は実施例１同様に行い、結果を表２に示す。体積５μｍ以上の粒子の割合が増加し、画像評価において、ムラが大で、筋、バンディング（横縞）が発生した。
【００９５】
比較例５
洗浄工程については、リスラリーを行わない以外は、実施例１同様に行った。導電率は１０２μＳ／ｃｍであった。乾燥後の平均粒径Ｄｖ50は、２．９μｍ、トナー粒子のガラス転移温度５８．２℃であった。画像評価及び帯電性の評価は実施例１同様に行い、結果を表２に示す。帯電性評価において、環境により帯電性が大きく異なり、画像濃度に差が見られるとともに、高温高湿化において、帯電量が低く、現像ロールからトナー漏れが見られた。
【００９６】
比較例６
脱溶剤工程を回収量が乳化懸濁液１００質量部に対し１９質量部となるまで減圧下、脱溶剤を行った以外は実施例１と同様に行った。残留メチルエチルケトン量１．２質量％であった。洗浄工程については、実施例１同様に行い、結果を表２に示す。体積５μｍ以上の粒子の割合が増加し、画像評価において、ムラが大で、筋、バンディング（横縞）が発生した。
【００９７】
【表１】
2008225325.tif 000002
【００９８】
【表２】
2008225325.tif 000003